КАТАЛИЗАТОР РАЗЛОЖЕНИЯ УГЛЕВОДОРОДОВ И БАТАРЕЯ ТОПЛИВНЫХ ЭЛЕМЕНТОВ

1/2
3/2
4
4
1. Катализатор для разложения углеводородов, включающий соединение, содержащее по меньшей мере никель и алюминий, и металлический никель, имеющий диаметр частиц от 1 до 25 нм, в котором энергии связи между металлическим никелем и соединением, содержащим по меньшей мере никель и алюминий, в катализаторе составляют от 874,5 до 871,5 эВ (Ni 2p), от 857 до 853 эВ (Ni 2p) и от 73,5 до 70 эВ (Al 2p), и энергия активации катализатора составляет от 4·10 до 5·10 Дж/моль.
2. Катализатор для разложения углеводородов по п.1, в котором содержание никеля в катализаторе составляет от 5 до 30% вес. относительно металлического элемента, содержание металлического никеля в катализаторе составляет от 40 до 75% вес. на основе содержания никеля, и содержание алюминия в катализаторе составляет от 15 до 45% вес. относительно металлического элемента.
3. Катализатор для разложения углеводородов по п.1 или 2, дополнительно содержащий по меньшей мере один элемент, выбранный из группы, состоящей из элемента щелочного металла, элемента щелочноземельного металла, элемента редкоземельного металла и элемента благородного металла.
4. Способ получения катализатора для разложения углеводородов по любому из пп.1-3, включающий:
стадию, на которой получают соединение, содержащее никель и алюминий;
стадию, на которой формуют отформованную основу в качестве предшественника катализатора, содержащего соединение;
первую стадию термической обработки, на которой проводят декарбонизацию органического связующего, удаление воды из предшественника катализатора и спекание предшественника катализатора; и
вторую стадию термической обработки, на которой подвергают полученный в результате катализатор восстанавливающей обработке, чтобы металлизировать каталитический металлический элемент в нем,
причем указанная первая стадия термической обработки дополнительно включает стадию (1) декарбонизации/дегидратации и стадию (2) спекания, на которой целевая температура, которая должна быть окончательно достигнута на стадии (2) спекания, устанавливается от 920°С до 1250°С, целевая температура, которая должна быть окончательно достигнута на второй стадии термической обработки, устанавливается от 600°С до 900°С, и время удерживания при целевой температуре, которая должна быть окончательно достигнута на второй стадии термической обработки, составляет от 1 до 10 ч.
5. Батарея топливных элементов, содержащая катализатор для разложения углеводородов, по любому из пп.1-3.